상기 그 라프트 공중 합체 라텍스 를 , 전체 라텍스 의 3 배량 의 염화알루미늄 ( AlCl 3 ㆍ 6 H 2 O ) 0 . 15 % 수용액 ( 90 ℃) 이 주입 된 응 고조 ( 凝固 槽 ) 중 에 , 교반 하 면서 투입 하 여 응고 시켰 다 . 라텍스 를 전부 첨가 한 후 , 응 고조 내 의 온도 를 93 ℃ 로 올리 고 , 그대로 5 분 간 방치 했 다 . 이것 을 냉각 후 , 원심분리기 에 의해 탈 액 , 세정 하 고 후 , 건조 시켜 , 그 라프트 공중 합체 ( A - 2 ) 의 건조 분말 을 얻 었 다 .